(57)【要約】【課題】金属光沢性および電波透過性に優れ、レーダ装置を備えた自動車におけるエンブレム等の外装部品として好適に用いることができる膜積層部材を提供する。【解決手段】膜積層部材１０は、（ａ）樹脂製の基材１２と、（ｂ）純金属、合金、金属化合物の何れかの材料で構成された複数の層からなる光沢膜１４と、を有する。光沢膜１４は、厚み方向に形成された空隙ｓによって多数の微小片１６に分割されており、微小片１６は、厚み方向の略中央部の外径に対し、上端部および下端部の外径が小さい、略そろばん玉状に形成されている。【選択図】        図１
2019130849.tif 000002
【特許請求の範囲】
【請求項１】
（ａ）樹脂製の基材と、
（ｂ）純金属、合金、金属化合物の何れかの材料で構成された複数の層からなり、前記基材に積層された光沢膜と、を有し、
該光沢膜は、厚み方向に形成された空隙によって多数の微小片に分割されており、該微小片の断面形状が、厚み方向の略中央部の外径に対し上端部および下端部の外径が小さい、略そろばん玉形状に形成されていることを特徴とする膜積層部材。
【請求項２】
前記光沢膜は、主層と、該主層と前記基材との間に積層された下層と、を有し、
該下層は、該主層よりも電極電位が卑な材料で構成されていることを特徴とする請求項１に記載の膜積層部材。
【請求項３】
前記光沢膜は、前記主層の前記基材とは反対側の面に積層された上層を更に有した３層構造であり、
該上層は、前記主層よりも電極電位が卑な材料で構成されていることを特徴とする請求項２に記載の膜積層部材。
【請求項４】
前記微小片は、真円換算直径が１〜５０μｍの範囲内にあり、隣接する該微小片との間に形成された最小空隙が１〜３０μｍの範囲内にあることを特徴とする請求項１〜３の何れかに記載の膜積層部材。
【請求項５】
主層と、該主層よりも電極電位が卑な材料で構成された上層および下層を、それぞれ膜状に積層して、これら上層および下層で前記主層を挟み込んだ３層構造の光沢膜を基材上に形成した後、
該光沢膜の各層をウェットエッチング法によりエッチングして、該光沢膜を多数の微小片に分割するとともに、該光沢膜の各層間で生じる電池反応を利用して、前記微小片の断面を、厚み方向の略中央部の外径に対し上端部および下端部の外径が小さい略そろばん玉形状に形成したことを特徴とする膜積層部材の製造方法。
【発明の詳細な説明】
【技術分野】
【０００１】
この発明は、基材上に光沢膜が積層形成された膜積層部材およびその製造方法に関し、詳しくは金属光沢性および電波透過性に優れた膜積層部材およびその製造方法に関する。
【背景技術】
【０００２】
近年、車間距離の維持や衝突防止を目的とした自動車支援システムが普及しつつある。自動車支援システムでは、対象物を検知する手段としてミリ波レーダ装置が用いられている。前方の対象物を検知するためのミリ波レーダ装置は、車両前面に配されたエンブレムの後方に搭載される場合が多い。このような場合、エンブレムを構成する部材には金属光沢性とともに電波透過性が求められる。
【０００３】
金属光沢性とともに電波透過性が求められる部材には、従来、基材上にインジウム皮膜を積層形成した膜積層部材が用いられていた。しかしながら、インジウムは希少金属であるため製造コストが高くなる問題があった。
【０００４】
一方、下記特許文献１には、インジウムを使用しない金属複合材料において、規則的な島状に形成された金属領域を有する金属被膜を樹脂基材上に形成するとともに、金属領域の面積および隣接する金属領域との間隔を所定範囲内で制御することで、電波透過性を確保するようになした点が開示されている。しかしながらこのような場合であっても、例えば電波透過性を向上させるためには隣接する金属領域との間隔を広げなければならず、その結果、金属領域の占める割合が相対的に減少して金属光沢性が低下してしまう。このように電波透過性と金属光沢性とはトレードオフの関係にあり、これらを両立させることは難しい。
【先行技術文献】
【特許文献】
【０００５】
【特許文献１】特開２０１０−２５１８９９号公報
【発明の概要】
【発明が解決しようとする課題】
【０００６】
本発明は以上のような事情を背景とし、金属光沢性および電波透過性に優れ、レーダ装置を備えた自動車におけるエンブレム等の外装部品として好適に用いることができる膜積層部材およびその製造方法を提供することを目的としてなされたものである。
【課題を解決するための手段】
【０００７】
而して本発明の膜積層部材は、（ａ）樹脂製の基材と、（ｂ）純金属、合金、金属化合物の何れかの材料で構成された複数の層からなり、前記基材に積層された光沢膜と、を有し、該光沢膜は、厚み方向に形成された空隙によって多数の微小片に分割されており、該微小片の断面形状が、厚み方向の略中央部の外径に対し上端部および下端部の外径が小さい、略そろばん玉形状に形成されていることを特徴とする。ここで、略そろばん玉形状とは、微小片の断面形状が楕円形状や長円形状である場合も含まれる。
【０００８】
断面を略そろばん玉形状とされた微小片では、その側面部が厚み方向と直交する方向外側に向かって凸状となる。本発明では、かかる側面部における厚み方向上側（基材とは反対側）の部位で入射光を反射させて金属光沢性を高める一方、側面部における厚み方向下側（基材側）に形成された空隙を、電波の伝播経路の一部として活用することで、厚み方向に進行する電波の透過性を高めることできる。このため、本発明の膜積層部材では、微小片の断面が長方形であった場合と比較して、金属光沢性が同じであれば電波透過性をより高めることができ、電波透過性が同じであれば金属光沢性をより高めることができる。
【０００９】
また本発明では、前記光沢膜を、主層と、該主層と前記基材との間に積層された下層と、を有する構成として、該下層を、該主層よりも電極電位が卑な材料で構成することができる。
【００１０】
更に本発明では、前記光沢膜を、前記主層の前記基材とは反対側の面に積層された上層を更に有する３層構造として、該上層を、前記主層よりも電極電位が卑な材料で構成することができる。
【００１１】
なお、金属光沢性および電波透過性は、光沢膜を構成する微小片の大きさや隣接する微小片との間に形成される空隙の大きさによっても変動する。微小片が過度に大きい場合には、電波の透過を許容する空隙の割合が相対的に小さくなり電波透過性が低くなってしまうため、微小片の真円換算直径は１〜５０μｍの範囲内とすることが望ましい。
また、隣接する微小片との間に形成される空隙が過度に大きい場合には、金属光沢性が低下するとともに空隙部が視認され易くなり美観が損なわれる。このため、隣接する微小片との間に形成された最小空隙は１〜３０μｍの範囲内とすることが望ましい。ここで最小空隙とは、隣接する微小片同士が最も近接している箇所において、それぞれ対向する側面部の頂部の間に形成された空隙である。
【００１２】
また、本発明の膜積層部材の製造方法は、主層と、該主層よりも電極電位が卑な材料で構成された上層および下層を、それぞれ膜状に積層して、これら上層および下層で前記主層を挟み込んだ３層構造の光沢膜を基材上に形成した後、
該光沢膜の各層をウェットエッチング法によりエッチングして、該光沢膜を多数の微小片に分割するとともに、該光沢膜の各層間で生じる電池反応を利用して、前記微小片の断面を、厚み方向の略中央部の外径に対し上端部および下端部の外径が小さい略そろばん玉形状に形成したことを特徴とする。
【００１３】
卑な材料と貴な材料とが接する部分では局部電池が形成される。本発明の製造方法では、卑な材料と貴な材料とが接する境界部が、光沢膜の厚み方向の上側と下側とにそれぞれ設けられおり、ウェットエッチングの際、かかる境界部がエッチング液中に露出すると、電池反応により膜厚方向とは直交する方向へのサイドエッチングが促進される。このため本発明の製造方法によれば、好適に微小片の断面を略そろばん玉形状に形成することができる。
【発明の効果】
【００１４】
以上のような本発明によれば、金属光沢性および電波透過性に優れ、レーダ装置を備えた自動車におけるエンブレム等の外装部品として好適に用いることができる膜積層部材およびその製造方法を提供することができる。
【図面の簡単な説明】
【００１５】
【図１】本発明の一実施形態の膜積層部材を示した図である。
【図２】同膜積層部材における光沢膜を平面視で拡大して示した図である。
【図３】光沢膜の断面形状を拡大して示した模式図である。
【図４】同膜積層部材の製造手順を示す説明図である。
【図５】同膜積層部材をエンブレムに適用した例を示した図である。
【発明を実施するための形態】
【００１６】
次に本発明の実施形態を以下に詳しく説明する。図１において、１０は膜積層部材、１２は樹脂製の基材で、この基材１２の一方の面（図中の上面）には、光沢膜１４が形成されている。
【００１７】
基材１２は、アクリロニトリル・ブダジエン・スチレン（ＡＢＳ），ポリプロピレン（ＰＰ），ポリスチレン（ＰＳ），ポリカーボネート（ＰＣ），ポリメチルメタクリレート（ＰＭＭＡ），などの樹脂材料を用いて形成されている。基材１２の厚みは、部材としての所定の強度が確保できるように０．５ｍｍ〜１０ｍｍの範囲内とするのが望ましい。  
【００１８】
光沢膜１４は、厚み方向に形成された空隙ｓによって多数の微小片１６に分割されている。本例の微小片１６は、図２に示すように平面視円形状で、同図における上下方向および左右方向に等間隔のピッチｐで規則的に配置されている。なお、微小片１６の形状は円形状に限定されるものではなく、四角形などに適宜変更可能である。
【００１９】
この光沢膜１４は、３層構造とされており、図３，図４（IV）に示すように、主層２０と、主層２０と基材１２との間に積層された下層２２と、主層２０の基材１２とは反対側の面に積層された上層２４とを備えている。これら各層は、それぞれ純金属、合金、金属化合物（金属酸化物、金属窒化物等）の何れかの材料からなり、主層２０は電極電位が貴で、上層２４および下層２２が卑となる組み合わせで構成されている。
【００２０】
主層２０は、金属光沢を有する材料を用いて形成されている。具体的にはＡｌ，Ｃｕ，Ｆｅ，Ｎｂ，Ｎｉ，Ｔａ，Ｔｉの何れかから選ばれた純金属、またはこれらを基とする合金を用いることができる。良好な金属光沢性が得られるように、主層２０の厚みは５０ｎｍ〜１０００ｎｍの範囲内とすることが望ましい。
【００２１】
一方、下層２２および上層２４は、上記主層２０よりも電極電位が卑な材料を用いて形成されている。具体的にはＡｌ，Ｃｕ，Ｃｒ，Ｆｅ，Ｍｇ，Ｍｏ，Ｓｎ，Ｚｎの何れかから選ばれた純金属、これらを基とする合金、もしくは金属化合物（酸化物、窒化物）の中から電極電位を考慮して選択することができる。
【００２２】
このように構成された光沢膜１４では、上層２４と主層２０との境界部、および、主層２０と下層２２との境界部において生じる電池反応を利用して、微小片１６の断面形状を後述する略そろばん玉形状とすることができる。なお、このような形状を得るため、下層２２および上層２４の厚みは１０ｎｍ〜５００ｎｍの範囲内とすることが望ましい。
【００２３】
図３は、光沢膜１４を構成する微小片１６の断面形状を拡大して示した模式図である。微小片１６における側面部は、厚み方向と直交する方向外側に向かって凸状をなしており、厚み方向の略中央に位置する頂部１６ａと、頂部１６ａから上端部に向かって延びる上傾斜部１６ｂと、頂部１６ａから下端部に向かって延びる下傾斜部１６ｃとが形成されている。同図に示すように微小片１６の断面形状は、厚み方向の略中央の頂部１６ａにおける外径Ｄ１に対し、上端部の外径Ｄ２および下端部の外径Ｄ３が小さい、略そろばん玉形状である。また、隣接する微小片１６との間には、その頂部１６ａにおいて最小空隙ｓ１が形成されている。
【００２４】
このように構成された本例の光沢膜１４では、図中上方からの下向きに入射する外部光を、微小片１６の上面２４ａに加えて、側面部における厚み方向上側部位に形成された上傾斜部１６ｂで反射させることで、金属光沢性を高めることができる。
また本例の光沢膜１４では、側面部における厚み方向下側部位に形成された下傾斜部１６ｃと基材１２との間に空隙ｓ２が形成されているため、電波の伝播経路として、隣接する微小片１６，１６間に形成された空隙ｓ１に加えて、側面部に直下の空隙ｓ２が活用されるため、膜積層部材１０の厚み方向に進行する電波に対する電波透過性を高めることができる。
【００２５】
このように本例では、側面部における厚み方向上側部位を金属光沢性向上に、厚み方向下側部位を電波透過性向上に利用する。金属光沢性および電波透過性を高めるためには、微小片１６の側面部における下端部に対する頂部１６ａの突出量δ（図３参照）を大きくすることが望ましい。具体的には、突出量δを３００ｎｍ以上とすることが望ましい。
【００２６】
図４は、膜積層部材１０を製造する手順の工程例を示している。
先ず図４（Ｉ），（II）に示すように樹脂製の基材１２の上面の全面に亘って、スパッタリングによって光沢膜１４の一部を構成する下層２２を膜状に積層形成する。次いで同図（III）に示すように、下層２２の上面の全面に亘って、スパッタリングによって光沢膜１４の一部を構成する主層２０を膜状に積層形成する。更に同図（IV）に示すように、主層２０の上面の全面に亘って、スパッタリングによって光沢膜１４の一部を構成する上層２４を膜状に積層形成する。このようにすることで上層２４および下層２２で主層２０を挟み込んだ３層構造の光沢膜１４が基材１２上に形成される。ここで各層は、電極電位による関係が、主層２０が貴で、下層２２および上層２４が卑となる組み合わせの材料が選択されている。
【００２７】
その後、感光性のあるレジスト２８を上層２４の上面全面に亘って膜状に施した後、露光を行って、図４（Ｖ）に示すように光沢膜１４の非除去部分のみレジスト２８を硬化により残存させて他を除去し、その後ウェットエッチングにより、光沢膜１４のレジスト２８にてマスクされていない部分を部分的に除去し（図４（VI）参照）、厚み方向に形成された空隙ｓによって光沢膜１４を多数の微小片１６に分割する。
【００２８】
ここで、エッチング液中に、互いに接触した卑な材料と貴な材料との境界部分が露出すると、材料間に電位差が生じ局部電池が形成され、その境界部分では電気化学反応が生じてサイドエッチングが促進されるものと考えられる。本例では、エッチングの際に、上層２４と主層２０との境界部分２６（図３参照）、および、主層２０と下層２２との境界部分２７（図３参照）で、厚み方向と直交する方向のサイドエッチングが促進され、その結果、厚み方向中央部が外側に向かって凸状となした側面部が形成され、微小片１６は略そろばん玉形状となる。
【００２９】
その後、図４（VII）に示すようにレジスト２８を除去することによって、膜積層部材１０を得る。なお、場合によってはこの後、更に上層２４を除去し、微小片１６即ち光沢膜１４を下層２２と主層２０からなる２層構造をすることも可能である。
【００３０】
図５は、本実施形態の膜積層部材を、自動車用外装部品としてのエンブレムに適用した例を示した図である。同図において、３５はレーダ装置で、内部に図示を省略する発信部および受信部を有し、ミリ波を前方に向けて照射するとともにその反射波を受信する。３０は、レーダ装置３５を内部に収容する樹脂製のレーダカバーである。レーダ装置３５を内部に収容するレーダカバー３０は、車両前面における車幅方向の中央に配置され、その前壁部３０ａがエンブレムを構成している。
【００３１】
前壁部３０ａの外面側において、識別マークとしての図形もしくは文字を表す領域には
光沢膜１４が積層されている。部分拡大図で示すように、光沢膜１４は、厚み方向に形成された空隙ｓによって多数の微小片１６に分割されており、微小片１６の断面は、厚み方向の略中央部の外径に対し上端部および下端部の外径が小さい、略そろばん玉形状とされている。この図５の例によれば、前壁部３０ａに、エンブレムに求められる金属光沢性、レーダカバーに求められる電波透過性の両方を付与することが可能である。
【実施例】
【００３２】
次に本発明の実施例を以下に説明する。
表１に示す各種組成、各種積層構造の膜積層部材を以下のようにして製造し、電波透過性および金属光沢性の評価を行った。
【００３３】
【表１】
2019130849.tif 000003
【００３４】
（膜積層部材の製造）
基材としては、ＡＢＳ樹脂製の透明な１００ｍｍ×１００ｍｍ×厚み１ｍｍの板材を用いた。光沢膜の各層は、表１に示す材料のインゴットから切り出したスパッタリングターゲットを用い、スパッタリングによって積層形成した。
スパッタリングは、真空度を５×１０−４Ｐａとし、チャンバ内にＡｒガス（不活性ガス）を導入して行った。スパッタ圧は０．１〜１．０Ｐａ，電力は１００〜５００Ｗとして行った。ただし、ＣｕＯからなるＮｏ１３の下層および上層については、チャンバ内に酸素ガスを導入した反応性スパッタリングにより作製した。
各層の厚みの狙い値は、下層が３０ｎｍ、主層が５００ｎｍ、上層が３０ｎｍである。
【００３５】
基材上に積層形成された光沢膜を、表１で示すエッチング液を用いて、多数の微小片に分割した。作製した微小片の直径Ｄ１および隣接する微小片との間の最小空隙ｓ１は表１の通りである。なお、微小片の平面視の形状は図２で示す円形状である。
【００３６】
表１に示すように、エッチングにより得られた光沢膜の断面形状は、光沢膜を主層（ＳＵＳ３０４）のみで構成したＮｏ．１６においては長方形であった。光沢膜を上層と主層の２層で構成したＮｏ．１７においては、基材側の下辺が上側の上辺より長い台形であった。
光沢膜を３層構造とした、Ｎｏ．１〜１５については、膜の断面形状が略そろばん玉状であり、側面部における突出量δ（図３参照）は３００ｎｍ以上であった。
【００３７】
（金属光沢性の評価）
金属光沢性は、ＪＩＳ  Ｋ  ７１０５に準拠して紫外可視分光光度計を用いて測定した反射率に基づいて評価した。詳しくは可視光の波長範囲（３６０〜８３０ｎｍ）において、波長１ｎｍ毎の反射率を測定して、平均値を算出した。
そして、可視光領域における平均反射率が（材料固有値と略同等と推定される）５０％以上であった場合を「○」、４０％〜５０％未満であった場合を「△」、４０％未満であった場合を「×」、として評価した。その結果を表１に示す。
【００３８】
（電波透過性の評価）
作製した膜積層部材から５ｃｍ角の平板を切り出し評価用試験片とした。それぞれネットワークアナライザーに接続した送信アンテナおよび受信アンテナを３０ｃｍ離間して配置し、その中間位置に評価用試験片を垂直に配置し、送信アンテナから７５〜９０ＧＨｚのミリ波を評価用試験片に向けて照射し、評価用試験片を透過して受信アンテナに入射するミリ波の強度を測定した。そして周波数０．０４ＧＨｚ毎の照射側の電波強度に対する受信側の電波強度の比率の平均値を求めて電波透過率とした。
そして、電波透過率が９９％以上であった場合を「○」、９５％〜９９％未満であった場合を△、９５％未満であった場合を「×」、として評価した。その結果を表１に示す。
【００３９】
表１の結果において、光沢膜を主層（ＳＵＳ３０４）のみで構成したＮｏ．１６は、金属光沢性についての評価は「○」であったが、電波透過性が目標未達で結果「×」であった。
また光沢膜を主層（ＳＵＳ３０４）と上層（Ｚｎ）との２層構造としたＮｏ．１７においても、Ｎｏ．１６の場合と同様に金属光沢性についての評価は「○」であったが、電波透過性が目標未達で結果「×」であった。
【００４０】
これに対し、微小片の直径Ｄ１および最小空隙ｓ１がＮｏ．１６、Ｎｏ．１７と同じで、断面をそろばん玉形状としたＮｏ．４では、金属光沢性および電波透過性いずれも良好な結果が得られており、微小片の断面をそろばん玉形状としたことの効果が認められる。
微小片の断面をそろばん玉形状としたＮｏ．１〜１３の膜積層部材については、光沢膜の材料や微小片の寸法が異なっていても、金属光沢性および電波透過性いずれも評価は「○」で、良好な結果が得られている。
【００４１】
なお、微小片の断面をそろばん玉形状とした膜積層部材であっても、Ｎｏ．１４のように最小空隙ｓ１が過度に大きい場合には金属光沢性が低下し、またＮｏ．１５のように微小片の直径Ｄ１が過度に大きい場合には電波透過性が低下することから、微小片の大きさおよび空隙は、その目的に応じて適宜設定することが望ましい。
【００４２】
以上本発明の実施形態および実施例について詳しく説明したが、これはあくまで一例示である。上記実施形態および実施例では光沢膜を構成する微小片を円形状としたが、微小片の形状は適宜変更可能である。また、光沢性をより高めることが要求される場合には、光沢膜の上層を除去して使用することも可能である。また、光沢膜の上面に更に透明な保護膜を形成することも可能である等、本発明はその趣旨を逸脱しない範囲において種々変更を加えた態様で実施可能である。
【符号の説明】
【００４３】
１０  膜積層部材
１２  基材
１４  光沢膜
１６  微小片
２０  主層
２２  下層
２４  上層
ｓ  空隙
ｓ１  最小空隙
Ｄ１，Ｄ２，Ｄ３  外径
【図１】
2019130849.tif 000004
【図２】
2019130849.tif 000005
【図３】
2019130849.tif 000006
【図４】
2019130849.tif 000007
【図５】
2019130849.tif 000008